Nb 는 , 마무리 압연 에 있 어서 의 미재 결정 영역 압연 을 촉구 하 기 위해 유효 하 다 . 그 를 위해서 는 0 . 003 % 이상 의 Nb 첨가 가 바람직 하 다 . 또한 , Nb 는 대입 열 용접 HAZ 인성 에 대해서 는 유해 하 다 . 따라서 , 본 발명 에서 는 미재 결정 영역 압연 을 재촉 하 기 위해 0 . 03 % 이하 의 미량 의 Nb 를 첨가 해도 좋 다 . HAZ 인성 의 관점 에서 는 , 0 . 02 % 이하 또는 0 . 01 % 이하 로 억제 하 는 것 이 좋 다 . 또한 , 마무리 압연 에서 의 누적 압 하량 을 크 게 확보 할 수 있 는 경우 에 는 , Nb 무 첨가 라도 충분히 모재 조직 이 미세 화 되 어 양호 한 취성 파괴 전파 정지 특성 을 얻 을 수 있 으므로 , Nb 를 첨가 하 지 않 는 것 이 HAZ 인성 의 관점 에서 더욱 바람직 하 다 .